(57)【要約】      （修正有）【課題】剛性、耐熱性に優れるとともに、これらの物性と成形性のバランスに優れた結晶性プロピレン重合体を提供する。【解決手段】（１）〜（３）を満たし、ＭＦＲが０．１〜２００ｇ／１０分である結晶性プロピレン重合体。（１）：積算重量分率が１重量％となる分子量（Ｍ１）と１０重量％となる分子量（Ｍ１０）の比（Ｍ１／Ｍ１０）が０．２０〜０．４０。（２）：積算重量分率が９０重量％となる分子量（Ｍ９０）と９９重量％となる分子量（Ｍ９９）の比（Ｍ９０／Ｍ９９）が０．１５〜０．４５。（３）：全てのメチル基に由来するピーク強度の総和に対する、アイソタクチックに頭尾結合したプロピレン５連鎖中の中心プロピレン単位のメチル基に由来するピーク強度の割合（ＩＰＦ）が９８．５％以上である。【選択図】なし【特許請求の範囲】
【請求項１】
分子量分布曲線を低分子量側から高分子量側に向けて積算した積算分子量分布曲線が下記特性（１）及び（２）の関係を満たし、かつ、カラム分別により分別された成分が下記特性（３）を満たし、ＭＦＲが０．１〜２００ｇ／１０分である結晶性プロピレン重合体。
特性（１）：積算重量分率が１重量％となる分子量（Ｍ１）と１０重量％となる分子量（Ｍ１０）の比（Ｍ１／Ｍ１０）が０．２０〜０．４０である。
特性（２）：積算重量分率が９０重量％となる分子量（Ｍ９０）と９９重量％となる分子量（Ｍ９９）の比（Ｍ９０／Ｍ９９）が０．１５〜０．４５である。
特性（３）：オルソジクロルベンゼンとメチルカルビトールの５６：４４（体積比）混合溶媒を用いて１６０℃で分別した場合に溶出せず、オルソジクロルベンゼンを用いて１６０℃で分別した際に溶出する成分の13Ｃ−ＮＭＲスペクトルにおいて、全てのメチル基に由来するピーク強度の総和に対する、アイソタクチックに頭尾結合したプロピレン５連鎖中の中心プロピレン単位のメチル基に由来するピーク強度の割合（ＩＰＦ）が９８．５％以上である。
【請求項２】
低分子量領域のプロピレン重合体をメタロセン触媒、高分子量領域のプロピレン重合体をチーグラー触媒を用いて重合することにより得られた請求項１記載の結晶性プロピレン重合体。
【請求項３】
重量平均分子量が１５万以下のプロピレン重合体をメタロセン触媒、重量平均分子量が１６万以上のプロピレン重合体をチーグラー触媒を用いて重合することにより得られた請求項１又は２に記載の結晶性プロピレン重合体。
【請求項４】
チーグラー触媒がマグネシウム担持型チタンと有機アルミニウム化合物とから成る触媒である請求項２又は３に記載の結晶性プロピレン重合体。
【請求項５】
メタロセン触媒がアイソ規則性を有する架橋型のメタロセン錯体を含有することを特徴とする請求項２又は３に記載の結晶性プロピレン重合体。
【発明の詳細な説明】
【技術分野】
【０００１】
本発明は、剛性、耐熱性に優れるとともに、これらの物性と成形性のバランスに優れた結晶性プロピレン重合体に関するものである。
【背景技術】
【０００２】
プロピレン重合体は、剛性、耐熱性、成形性、耐薬品性に優れ、各種工業用材料や容器、日用品、フィルムおよび繊維などの種々の用途で広く使用されている。しかしながら、用途によっては性質が十分に満足されているわけではなく使用が制限されているのが実情である．特に剛性に関しては、ポリスチレン、ＡＢＳ樹脂に比べて低位であり、プロピレン重合体の用途拡大に際して更なる改善が望まれている。また、剛性が向上できればその分だけ成形品の薄肉化が可能となり、省資源に有効であるばかりでなく、成形時の冷却速度も高くすることが可能となり生産性も向上できる。さらに、耐熱性の向上やこれらの物性と成形性のバランス向上も求められている。
【０００３】
プロピレン重合体の剛性を向上させるための公知技術としては、芳香族カルボン酸のアルミニウム塩やベンジリデンソルビトール誘導体等の造核剤を添加する方法（特許文献１及び２参照）があるが、コストが高く経済的でない上、該添加により光沢、衝撃強度、引張り伸び等が大幅に低下する欠点がある。上記欠点を改良する方法として、プロピレン重合体のアイソタクティシティーを上げる方法が提案されているが、これらの方法により得られるプロピレン重合体はある程度の剛性や耐熱性の向上は達成するものの、未だ不十分なものである（特許文献３参照）。また、多段重合により分子量分布を広げることでプロピレン重合体の結晶性を高める方法が提案されているが、多段重合による分子量分布の広幅化では未だ性能の向上度合いは不十分なものである（特許文献４参照）。
【０００４】
一方、単に分子量分布を広げるだけでなく、分子量分布曲線の形状に着目して、その高分子量側の分布の広いプロピレン重合体とその製造方法が開示されているが、この方法は引っ張り伸び特性を改良することを目的としたものであり、引張破断伸びの改良効果は認められるものの剛性や耐熱性を向上させる効果は殆どない。また、この技術は高分子量側の分子量分布に着目したものであって、低分子量側の分子量分布や高分子量側の立体規則性については考慮・検討がなされていない（特許文献５参照）。
【０００５】
また、本発明者らは、高結晶プロピレン重合体成分の重量平均分子量（Ｍｗ）と数平均分子量（Ｍｎ）の比であるＱ値（Ｑ値＝Ｍｗ／Ｍｎ）が２．３以上であり、また、該Ｑ値と分子量分布形態との間に一定の関係が成り立つプロピレン系ブロック共重合体を開示したが、高分子量側の立体規則性については検討されていない（特許文献６参照）。
【特許文献１】特公昭４０−１６５２号公報
【特許文献２】特開昭５１−２２７４０号公報
【特許文献３】特開平５−３２０２４９号公報
【特許文献４】特開平０１−２５４７０６号公報
【特許文献５】特開平０５−２３９１４９号公報
【特許文献６】特開２００３−２０６３２５号公報
【発明の開示】
【発明が解決しようとする課題】
【０００６】
本発明は、剛性、耐熱性に優れるとともにこれらの物性と成形性のバランスに優れた結晶性プロピレン重合体を提供することを目的とする。
【課題を解決するための手段】
【０００７】
本発明者らは上記状況に鑑み鋭意検討を重ねた結果、低分子量側はシャープに裾が切れ、一方、高分子量側は長く裾を引くような特定の分子量分布形態を有し、さらに高分子量部分の立体規則性が特定以上の値を有する結晶性プロピレン重合体が上記諸特性に優れることを見出し本発明の完成に至った。
【０００８】
すなわち、本発明は、分子量分布曲線を低分子量側から高分子量側に向けて積算した積算分子量分布曲線が下記特性（１）及び（２）の関係を満たし、かつ、カラム分別により分別された成分が下記特性（３）を満たし、ＭＦＲが０．１〜２００ｇ／１０分である結晶性プロピレン重合体に存する。
特性（１）：積算重量分率が１重量％となる分子量（Ｍ１）と１０重量％となる分子量（Ｍ１０）の比（Ｍ１／Ｍ１０）が０．２０〜０．４０である。
特性（２）：積算重量分率が９０重量％となる分子量（Ｍ９０）と９９重量％となる分子量（Ｍ９９）の比（Ｍ９０／Ｍ９９）が０．１５〜０．４５である。
特性（３）：オルソジクロルベンゼンとメチルカルビトールの５６：４４（体積比）混合溶媒を用いて１６０℃で分別した場合に溶出せず、オルソジクロルベンゼンを用いて１６０℃で分別した際に溶出する成分の13Ｃ−ＮＭＲスペクトルにおいて、全てのメチル基に由来するピーク強度の総和に対する、アイソタクチックに頭尾結合したプロピレン５連鎖中の中心プロピレン単位のメチル基に由来するピーク強度の割合（ＩＰＦ）が９８．５％以上である。
【０００９】
また、本発明は、低分子量領域のプロピレン重合体をメタロセン触媒、高分子量領域のプロピレン重合体をチーグラー触媒を用いて重合することにより得られた前記結晶性プロピレン重合体に存する。
また、本発明は、重量平均分子量が１５万以下のプロピレン重合体をメタロセン触媒、重量平均分子量が１６万以上のプロピレン重合体をチーグラー触媒を用いて重合することにより得られた前記結晶性プロピレン重合体に存する。
【００１０】
また、本発明は、チーグラー触媒がマグネシウム担持型チタンと有機アルミニウム化合物とから成る触媒である前記結晶性プロピレン重合体に存する。
【００１１】
また、本発明は、メタロセン触媒がアイソ規則性を有する架橋型のメタロセン錯体であることを特徴とする前記結晶性プロピレン重合体に存する。
【００１２】
前記したとおり、結晶性プロピレン重合体の剛性や耐熱性向上のための従来の取組は、立体規則性を高める、分子量分布を広げる、造核剤を添加する、の何れか、またはその組合せが用いられてきたが、それだけでは、十分に性能が満足するものではなかった。
【００１３】
本発明者らは、結晶性プロピレン重合体の剛性と耐熱性をさらに高めるとともに、これらと成形性とのバランスを一層向上させるべく鋭意検討を行った。特に、結晶化のステップを細分化して、結晶核の生成過程と、結晶の生長過程の各々に分け、これらを支配する因子の解明とその制御方法に関する検討を行った。具体的には、単位体積中に多数の結晶核を発生させると同時に単位時間当たりの結晶成長速度を高め、最終固体状態での結晶化度の最大化を図るために、立体規則性や分子量の異なる種々のポリプロピレンの分子量分別を行い、得られた分別物の結晶化挙動やその固体構造と物性について詳細な検討を行った。
【００１４】
その結果、以下のような事実を見出した。即ち、結晶核生成能力は分子量の増加とともに、指数関数的に増大し、一方、結晶成長速度は分子量の低下に伴って増大するが、重量平均分子量が１万程度でその増加は頭打ちとなり、さらに分子量を下げても結晶成長速度は一定のままか、または逆に低下する。このようにプロピレン重合体を構成する種々の分子量成分の中で、高分子量成分と低分子量成分は一定の役割分担をしており、高分子量成分は結晶核の生成に強く寄与し、低分子量成分は結晶の成長に大きく寄与する。
【００１５】
従って、プロピレン重合体全体での分子量分布形態を最適なものとなるように制御すれば、結晶核生成と成長のバランスが最適化し、従来にない優れた剛性を示す材料を製造することが可能となる。即ち、結晶成長速度の高い低分子量成分を十分持ちつつ、低分子量の欠陥として作用する成分を排除するために低分子量側の裾がシャープに切れていると同時に十分な結晶核生成能力を引き出すために、高分子量側には長く裾を引く非対称な分子量分布形態を設計することにより従来にない優れた物性を有する材料を得ることができる。
【００１６】
さらに、公知のプロピレン重合体を分子量分別して、分子量、立体規則性とその固体物性の間の関係を詳細に調べた結果、高分子量成分のアイソタクチック連鎖長が長いことが結晶核を高効率で発生させ、製品の高剛性化と耐熱性向上を果たすためには極めて重要であることがわかった。即ち、樹脂全体として立体規則性を高め、アイソタクチック連鎖長を長くするという従来の考え方とは異なり、平均としての立体規則性ではなく、特定高分子量部分の立体規則性を高め、該部分のアイソタクチック連鎖長を長くすることで大幅な物性向上が得られる。
【００１７】
従って、前記した非対称な分子量分布形状を示し、同時に、連鎖分布形態として、高分子量側で長いアイソタクチック連鎖長を示すものが好ましい。
【発明の効果】
【００１８】
本発明によれば、剛性、耐熱性に優れるとともにこれらの物性と成形性のバランスに優れた結晶性プロピレン重合体が提供される。従って、各種工業用材料や容器、日用品、フィルム、繊維などの種々の用途に一層の拡大が期待される。
【発明を実施するための最良の形態】
【００１９】
以上が、本発明における結晶性プロピレン重合体の樹脂構造の基本思想であるが、剛性、耐熱性と靭性、成形性バランス向上のために必要な樹脂構造をより定量的に表現したものが前記した特性（１）、（２）および（３）である。
【００２０】
特性（１）におけるＭ１／Ｍ１０は分子量分布曲線における低分子量側の裾の切れの鋭さを表わす指標であり、Ｍ１／Ｍ１０＝１が理論上の上限値であり、分子量分布曲線の低分子量側が絶壁状に切りたっていることを意味し、この値が１より小さくなるに従って、低分子量側の裾引きが緩やかになることを示す。理論上の下限値は０である。
【００２１】
特性（１）を満足する結晶性プロピレン重合体は、公知のポリプロピレンに比べて低分子量側の裾が鋭く切れているため、靭性を損ねることなく高い剛性と耐熱性を示すのである。特性（１）のＭ１／Ｍ１０が０．２０未満の場合、剛性や耐熱性の向上度合いが小さく、特に耐熱性に劣るものとなる。また、０．４０を超えるものは製造困難である。Ｍ１／Ｍ１０は、好ましくは０．２２〜０．４０であり、さらに好ましくは０．２５〜０．３９である。
【００２２】
特性（２）におけるＭ９０／Ｍ９９は分子量分布曲線における高分子量側の裾の切れの鋭さを表わす指標であり、Ｍ９０／Ｍ９９＝１が理論上の上限値であり、分子量分布曲線の高分子量側が絶壁状に切りたっていることを意味し、この値が１より小さくなるに従って、高分子量側の裾引きが緩やかになることを示す。理論上の下限値は０である。
【００２３】
特性（２）を満足する本発明の結晶性プロピレン重合体は、公知のポリプロピレンに比べて流動性の悪化を最小限に抑制しながら結晶核生成能力が高められる結果、優れた剛性と成形性バランスを示すのである。特性（２）のＭ９０／Ｍ９９が０．４５を超えると剛性と成形性のバランスが悪化する。また、Ｍ９０／Ｍ９９が０．１５未満のものは製造が困難である。Ｍ９０／Ｍ９９は、好ましくは０．１５〜０．４０であり、さらに好ましくは０．１５〜０．３５である。
【００２４】
なお、上記特性（１）及び（２）のＭ１、Ｍ１０、Ｍ９０及びＭ９９はゲルパーミエーションクロマトグラフ（ＧＰＣ）を用いて測定した分子量分布曲線から積算分子量分布曲線を作成して求める。ＧＰＣの測定条件は以下の通りである。
装置：ウオーターズ社製ＧＰＣ  １５０Ｃ型
検出器：ＭＩＲＡＮ  １Ａ赤外分光光度計（測定波長、３．４２μｍ）
カラム：昭和電工社製ＡＤ８０６Ｍ／Ｓ  直列３本
測定温度：１４０℃
濃度：２ｍｇ／ｍｌ
注入量：０．２ｍｌ
溶媒：オルソジクロルベンゼン
流速：１ｍｌ／分。
【００２５】
カラムの較正は東ソー製単分散ポリスチレン（Ａ５００、Ａ２５００、Ｆ１、Ｆ２、Ｆ４、Ｆ１０、Ｆ２０、Ｆ４０、Ｆ２８８）の各０．５ｍｇ／ｍｌ溶液での測定を行い、溶出体積とポリスチレン分子量の対数値を２次式で近似することにより行い、ポリプロピレン試料の分子量はポリスチレンとポリプロピレンの粘度式を用いてポリプロピレンの分子量に換算して求める。ここでポリスチレンの粘度式の係数はα＝０．７２３、ｌｏｇＫ＝−３．９６７であり、ポリプロピレンはα＝０．７０７、ｌｏｇＫ＝−３．６１６である。
【００２６】
特性（３）におけるＩＰＦとは、分子量の高い成分のアイソタクチック連鎖長の指標である。特性（３）を満たす本発明の結晶性ポリプロピレンは結晶核の生成能力が特に高いため、成形固化時に、より高温で結晶化が進行し、その結果ラメラの厚みが増し、高い融点と結晶化度を示す。このことによって、高い剛性と耐熱性を持つのである。さらに、特性（１）、（２）、（３）を同時に満足する場合には極めて優れた耐熱性を示す。特性（３）のＩＰＦが９８．５％未満の場合には、十分な剛性と耐熱性が得られない。ＩＰＦはより好ましくは９９．０％以上である。
【００２７】
なお、特性（３）における「オルソジクロルベンゼンとメチルカルビトール（ジエチレングリコールモノメチルエーテル）の５６：４４（体積比）混合溶媒を用いて１６０℃で分別した場合に溶出せず、オルソジクロルベンゼンを用いて１６０℃で分別した際に溶出する成分」とは、公知のカラム分別装置を用いて得られるものである。カラム分別装置とは、例えば、「Fractionation of Synthetic Polymers」(Edited by L.H.Tung、 Marcel Dekker, INC.(1977))の２６８〜３４４ページに多くの例が示されている。ポリオレフィン類の公知のカラム分別手法には大別して２種類の方法がある。第一は分別温度を一定として、分別に使用する溶媒を変化させる方法であり、第二は溶媒を一定として分別温度を変化させる手法である。何れも前記参考文献に詳細が記述されている。２種類の分別法のうち前者は試料を主として分子量により分別するものであり、後者は主として結晶性により分別するものである。
【００２８】
本発明における分別は前者の分子量分別を指し、具体的には以下の方法により得られるものを「オルソジクロルベンゼンとメチルカルビトールの５６：４４（体積比）混合溶媒を用いて１６０℃で分別した場合に溶出せず、オルソジクロルベンゼンを用いて１６０℃で分別した際に溶出する成分」と定義する。
【００２９】
カラム分別の装置は市販のものを用いても、公知の文献を参照して製作したものでも良いが、分別カラムは内径５ｃｍ、高さ５０ｃｍのものを使用する。１４０℃で溶解したサンプルのオルソジクロルベンゼン溶液（濃度は１０ｍｇ／ｍｌ）２００ｍｌを１４０℃に保持したガラスビーズ担体充填済みのカラムに導入する。次いで、該カラムの温度を１１時間かけて一定の冷却速度で３０℃まで冷却する。３０℃で１時間放置後、カラム温度を３０℃に保持したまま３０℃のオルソジクロルベンゼンでカラム内に溶解している試料（３０℃のオルソジクロルベンゼンに可溶な成分）溶液を流し出す（第一フラクション）。その後、３０℃のメチルカルビトールでカラム内に溶解している試料（３０℃のメチルカルビトールに可溶な成分）溶液を流し出す（第二フラクション）。次にカラム温度を１０℃／分の昇温速度で１６０℃まで上げ、１６０℃で１時間静定後、１６０℃のメチルカルビトールでカラム内に溶解している試料（１６０℃のメチルカルビトールに可溶な成分）溶液を流し出す（第三フラクション）。第四フラクション以後はオルソジクロルベンゼン／メチルカルビトール混合溶媒を用いて１６０℃で第三フラクションを得た時と同様の分別操作を繰り返す。第四フラクション以後の分別に用いる混合溶媒の体積比は以下の通りである。第四フラクション：オルソジクロルベンゼン／メチルカルビトール＝４８／５２、第五フラクション：５２／４８、第六フラクション：５４／４６、第七フラクション：５６／４４、第八フラクション１００／０。なお、各フラクションの溶出に用いる溶媒または混合溶媒の量は８００ｍＬとする。
【００３０】
溶出した第八フラクションの溶液はエバポレーターを用いて２０ｍＬまで濃縮後５倍量のメタノール中に投与する。これにより析出したポリマーをろ過して回収後真空乾燥器により一晩乾燥する。上記操作によって第八フラクションから回収される成分を「オルソジクロルベンゼンとメチルカルビトールの５６：４４（体積比）混合溶媒を用いて１６０℃で分別した場合に溶出せず、オルソジクロルベンゼンを用いて１６０℃で分別した際に溶出する成分」として使用する。なお、第三フラクション以後は主として分子量により分別されたものであり、回収してその後の13Ｃ−ＮＭＲ測定に用いる第八フラクションは上記条件により分別された場合には分子量約６０万以上の成分を意味する。
【００３１】
この成分の13Ｃ−ＮＭＲ測定はプロトン完全でカップリング法で、以下の条件に従って行う。
【００３２】
機種  ：      日本電子（株）製 ＧＳＸ−４００または、同等の装置
（炭素核共鳴周波数１００ＭＨｚ以上）
溶媒   ：     オルソジクロルベンゼン：重ベンゼン=４：１（体積比）
濃度   ：     １００ｍｇ／ｍＬ
温度   ：     １３０℃
パルス角：    ９０°
パルス間隔：  １５秒
積算回数：    ５，０００回以上
スペクトルの帰属は例えばMacromolecules,8,687(1975年)やMacromolecules,17、1950(1984)を参考に行う。
【００３３】
アイソタクチックに頭尾結合したプロピレン５連鎖中の中心プロピレン単位のメチル基に由来するピークは上記方法に従えば約２１．８ｐｐｍに生じる。また、メチル基に由来するその他のピークは上記ピーク（２１．８ｐｐｍ）と約１７ｐｐｍの間に全て生じる。これらのピーク強度を用いて「全てのメチル基に由来するピーク強度の総和に対する、アイソタクチックに頭尾結合したプロピレン５連鎖中の中心プロピレン単位のメチル基に由来するピーク強度の割合」を求める（％単位）。この割合が本発明で定義されるＩＰＦ（Isotactic  Polypropylene  Fraction）である。
【００３４】
立体規則性の指標としては、本発明のようにアイソタクチックに頭尾結合したプロピレン５連鎖中の中心プロピレン単位のメチル基に由来するピーク強度を（ｉ）全メチル基由来の強度の総和で除して求めた数値を用いる方法の他に、(ii)頭尾結合したプロピレン５連鎖中の中心プロピレン単位のメチル基に由来するピーク強度の総和のみで除して求めた数値を用いる方法がある。２，１−異種結合が存在する場合に、前者の計算方法に従えばそれは規則性の乱れとしてカウントされるが、後者の計算方法に従えば、異種結合が存在しても、それは計算から除外される。本発明のプロピレン重合体においては結晶核生成能力を高めて、結晶ラメラを厚くするためにアイソタクチックに頭尾結合した連鎖が重要であるため、その連鎖を分断する２，１−異種結合も規則性の乱れとしてカウントする前者の計算方法で定義をしている。
【００３５】
本発明における結晶性プロピレン重合体は、分子量分布曲線を低分子量側から高分子量側に向けて積算した積算分子量分布曲線が下記特性（１）及び（２）の関係を満たし、カラム分別により分別された成分が下記特性（３）を満たし、かつ、ＭＦＲが０．１〜２００ｇ／１０分、好ましくは０．４〜１５０ｇ／１０分である結晶性プロピレン重合体であれば、どのような方法によって製造されたものでも良い。
特性（１）：積算重量分率が１重量％となる分子量（Ｍ１）と１０重量％となる分子量（Ｍ１０）の比（Ｍ１／Ｍ１０）が０．２０〜０．４０である。
特性（２）：積算重量分率が９０重量％となる分子量（Ｍ９０）と９９重量％となる分子量（Ｍ９９）の比（Ｍ９０／Ｍ９９）が０．１５〜０．４５である。
特性（３）オルソジクロルベンゼンとメチルカルビトールの５６：４４（体積比）混合溶媒を用いて１６０℃で分別した場合に溶出せず、オルソジクロルベンゼンを用いて１６０℃で分別した際に溶出する成分の13Ｃ−ＮＭＲスペクトルにおいて、全てのメチル基に由来する強度の総和に対する、アイソタクチックに頭尾結合したプロピレン５連鎖中の中心プロピレン単位のメチル基に由来するピーク強度の割合（ＩＰＦ）が９８．５％以上である。
【００３６】
本発明の要件を満たすための好ましい製造方法としては、
(i)  特定の触媒を用いる方法、
(ii)特定の多段重合手法を用いる方法、
(iii)製造された重合体に特定の後処理を行う方法、
(iv)これらの方法を任意に組み合わせる方法
等が例示できる。
【００３７】
これらの方法をより具体的に示すと、
(i)特定の触媒を用いる方法としては、同一の担体に異なる成分を担持した触媒を用いる方法（共担持触媒）、同一の反応器に異なる触媒を混合して用いる方法（触媒ブレンド）等が挙げられる。例えば、ＧＰＣの低分子量領域のポリプロピレンはいわゆるメタロセン触媒（ｍｅｔ触媒）、特にアイソタクチックなポリプロピレンを製造可能な特定のメタロセン触媒を、高分子量領域はチーグラー触媒、特にＭｇ担持系のチーグラー触媒（ＺＮ触媒）を用いることが好ましい。これらの触媒は、各々別の触媒として分離して使う（逐次添加する）こともできるし、同一担体粒子内に相互に担持して用いることも可能である。
【００３８】
ここに、メタロセン触媒（ｍｅｔ触媒）とは、シクロペンタジエニル骨格を有する配位子を含む周期表第４族の遷移金属化合物（いわゆるメタロセン化合物）と、メタロセン化合物と反応して安定なイオン状態に活性化しうる助触媒と、必要により、有機アルミニウム化合物とからなる触媒である。公知の触媒はいずれも使用できるが、好ましくはプロピレンの立体規則性重合が可能な架橋型のメタロセン化合物、さらに好ましくはアイソ規則性を有する架橋型のメタロセン化合物である。
【００３９】
メタロセン化合物としては、例えば、特開昭６０−３５００７号、特開昭６１−１３０３１４号、特開昭６３−２９５６０７号、特開平１−２７５６０９号、特開平２−４１３０３号、特開平２−１３１４８８号、特開平２−７６８８７号、特開平３−１６３０８８号、特開平４−３００８８７号、特開平４−２１１６９４号、特開平５−４３６１６号、特開平５−２０９０１３号、特開平６−２３９９１４号、特表平７−５０４９３４号、特開平８−８５７０８号等の各公報に開示されている。
【００４０】
更に、具体的には、メチレンビス（２−メチルインデニル）ジルコニウムジクロリド、エチレンビス（２−メチルインデニル）ジルコニウムジクロリド、エチレン１，２−（４−フェニルインデニル）（２−メチル−４−フェニル−４Ｈアズレニル）ジルコニウムジクロリド、イソプロピリデン（シクロペンタジエニル）（フルオレニル）ジルコニウムジクロリド、イソプロピリデン（４−メチルシクロペンタジエニル）（３−t-ブチルインデニル）ジルコニウムジクロリド、ジメチルシリレン（２−メチル−４−ｔ−ブチル−シクロペンタジエニル）（３‘−ｔ−ブチル−５’−メチル−シクロペンタジエニル）ジルコニウムジクロリド、ジメチルシリレンビス（インデニル）ジルコニウムジクロリド、ジメチルシリレンビス（４，５，６，７−テトラヒドロインデニル）ジルコニウムジクロリド、ジメチルシリレンビス［１−（２−メチル−４−フェニルインデニル）］ジルコニウムジクロリド、ジメチルシリレンビス［１−（２−エチル−４−フェニルインデニル）］ジルコニウムジクロリド、ジメチルシリレンビス[４−（１−フェニル−３−メチルインデニル）]ジルコニウムジクロリド、ジメチルシリレン（フルオレニル）t-ブチルアミドジルコニウムジクロリド、メチルフェニルシリレンビス［１−（２−メチル−４，（１−ナフチル）−インデニル）］ジルコニウムジクロリド、ジメチルシリレンビス［１−（２−メチル−４，５−ベンゾインデニル）］ジルコニウムジクロリド、ジメチルシリレンビス［１−（２−メチル−４−フェニル−４Ｈ−アズレニル）］ジルコニウムジクロリド、ジメチルシリレンビス［１−（２−エチル−４−（４−クロロフェニル）−４Ｈ−アズレニル）］ジルコニウムジクロリド、ジメチルシリレンビス［１−（２−エチル−４−ナフチル−４Ｈ−アズレニル）］ジルコニウムジクロリド、ジフェニルシリレンビス［１−（２−メチル−４−（４−クロロフェニル）−４Ｈ−アズレニル）］ジルコニウムジクロリド、ジメチルシリレンビス［１−（２−エチル−４−（３−フルオロビフェニリル）−４Ｈ−アズレニル）］ジルコニウムジクロリド、ジメチルゲルミレンビス［１−（２−エチル−４−（４−クロロフェニル）−４Ｈ−アズレニル）］ジルコニウムジクロリド、ジメチルゲルミレンビス[１−（２−エチル−４−フェニルインデニル）]ジルコニウムジクロリドなどのジルコニウム化合物が例示できる。上記において、ジルコニウムをチタニウム、ハフニウムに置き換えた化合物も同様に使用できる。場合によっては、ジルコニウム化合物とハフニウム化合物等の混合物を使用することもできる。また、クロリドは他のハロゲン化合物、メチル、イソブチル、ベンジル等の炭化水素基、ジメチルアミド、ジエチルアミド等のアミド基、メトキシ基、フェノキシ基等のアルコキシド基、ヒドリド基等に置き換えることが出来る。
【００４１】
これらの内、インデニル基あるいはアズレニル基を珪素あるいはゲルミル基で架橋した錯体がさらに好ましい。
【００４２】
また、メタロセン化合物は、無機または有機化合物の担体に担持して使用してもよい。該担体としては、無機または有機化合物の多孔質化合物が好ましく、具体的には、イオン交換性層状珪酸塩、ゼオライト、ＳｉＯ2、Ａｌ2Ｏ3、シリカアルミナ、ＭｇＯ、ＺｒＯ2、ＴｉＯ2、Ｂ2Ｏ3、ＣａＯ、ＺｎＯ、ＢａＯ、ＴｈＯ2、等の無機化合物、多孔質のポリオレフィン、スチレン・ジビニルベンゼン共重合体、オレフィン・アクリル酸共重合体等からなる有機化合物、またはこれらの混合物が挙げられる。
【００４３】
メタロセン化合物と反応して安定なイオン状態に活性化しうる助触媒としては、有機アルミニウムオキシ化合物（たとえば、アルミノキサン化合物）、イオン交換性層状珪酸塩、ルイス酸、ホウ素含有化合物、イオン性化合物、フッ素含有有機化合物等が挙げられる。
【００４４】
必要に応じて使用される有機アルミニウム化合物としては、トリエチルアルミニウム、トリイソプロピルアルミニウム、トリイソブチルアルミニウム等のトリアルキルアルミニウム、ジアルキルアルミニウムハライド、アルキルアルミニウムセスキハライド、アルキルアルミニウムジハライド、アルキルアルミニウムハイドライド、有機アルミニウムアルコキサイド等が挙げられる。
【００４５】
一方、チーグラー触媒（ＺＮ触媒）としては、三塩化チタン固体成分とハロゲン含有有機アルミニウム化合物からなる触媒、有機アルミニウム化合物と、チタン、マグネシウム、ハロゲン及び電子供与性化合物を必須とする固体成分とからなる触媒等が用いられる。この中でも、有機アルミニウムとチタン、マグネシウム、ハロゲン及び電子供与性化合物を必須とする固体成分とからなるＭｇ担持型触媒が好適である。
【００４６】
Ｍｇ担持型触媒の場合の有機アルミニウム化合物としては、この種の重合において公知の、一般式Ｒ1mＡｌＸ3-m（式中、Ｒ1は炭素数１〜１２の炭化水素基、Ｘはハロゲンを示し、ｍは１〜３の数である。）で表される化合物、例えば、トリメチルアルミニウム、トリエチルアルミニウム、トリイソブチルアルミニウム等のトリアルキルアルミニウム、ジメチルアルミニウムクロリド、ジエチルアルミニウムクロリド、エチルアルミニウムセスキクロリド等のアルキルアルミニウムハライド、ジエチルアルミニウムハイドライド等のアルキルアルミニウムハイドライド等が挙げられる。また、メチルアルモキサン、ブチルアルモキサン等のアルモキサン類も使用可能である。
【００４７】
また、チタン、マグネシウム、ハロゲン及び電子供与性化合物を必須とする固体成分としては、やはりこの種の重合において公知であって、チタンの供給源となるチタン化合物としては、一般式Ｔｉ（ＯＲ2）4-nＸn（式中、Ｒ2は炭素数１〜１０の炭化水素残基、Ｘはハロゲンを示し、ｎは０〜４の数である。）で表わされる化合物が挙げられ、中でも、四塩化チタン、テトラエトキシチタン、テトラブトキシチタン等が好ましい。
【００４８】
マグネシウムの供給源となるマグネシウム化合物としては、例えば、ジアルキルマグネシウム、マグネシウムジハライド、ジアルコキシマグネシウム、アルコキシマグネシウムハライド等が挙げられ、中でもマグネシウムジハライド等が好ましい。なお、ハロゲンとしては、フッ素、塩素、臭素、ヨウ素が挙げられ、中でも、塩素が好ましく、これらは、通常、前記チタン化合物或いはマグネシウム化合物から供給されるが、アルミニウムのハロゲン化物、珪素のハロゲン化物、タングステンのハロゲン化物等の他のハロゲン供給源から供給されてもよい。
【００４９】
電子供与性化合物としては、アルコール類、フェノール類、ケトン類、エーテル類、アルデヒド類、カルボン酸類、有機酸又は無機酸及びその誘導体等の含酸素化合物、アンモニア、アミン類、ニトリル類、イソシアネート類等の含窒素化合物等、有機珪素化合物、有機燐化合物等が挙げられ、中でも、エーテル類、無機酸エステル、有機酸エステル、有機酸ハライド、有機珪素化合物等が好ましく、珪酸エステル、置換コハク酸エステル、フタル酸エステル等の多価カルボン酸エステル、酢酸セロソルブエステル、フタル酸ハライド、ジエーテル、有機アルコキシ珪素化合物等が更に好ましく、例えば、ｔ−ブチル−メチル−ジメトキシシラン、ｔ−ブチル−メチル−ジエトキシシラン、シクロヘキシル−メチル−ジメトキシシラン、シクロヘキシル−メチル−ジエトキシシラン等の一般式Ｒ3Ｒ43-pＳｉ（ＯＲ5）p（式中、Ｒ3は炭素数３〜２０、好ましくは４〜１０の分岐状脂肪族炭化水素残基、又は、炭素数５〜２０、好ましくは６〜１０の環状脂肪族炭化水素残基を示し、Ｒ4は炭素数１〜２０、好ましくは１〜１０の分岐又は直鎖状脂肪族炭化水素残基を示し、Ｒ5は炭素数１〜１０、好ましくは１〜４の脂肪族炭化水素残基を示し、ｐは１〜３の数である。）で表される有機珪素化合物、例えば、２，２−ジイソプロピル、１，３−ジエーテル、２，２−ジイソブチル、１，３−ジエーテル、等の２，２−置換基を有する１，３−ジエーテル類、フタル酸ブチル、フタル酸オクチル、１，２−ジイソプロピルコハク酸ジブチル等多価カルボン酸エステル、フタル酸クロリド等のフタル酸ハライドが特に好ましい。また、これらを複数種併用することも可能である。
【００５０】
(ii)特定の多段重合手法を用いる方法としては、各段の重合温度を制御する方法、各段の分子量調節剤を制御する方法、各段に特定の成分を追加する方法等が挙げられる。ここで、多段とは同一反応器で重合条件のいずれかが異なる場合、異なる複数の反応器を用いる場合等を意味する。例えば、最初に高い重合温度で重合を行うことによって連鎖移動を促進し低分子量の成分を生成した後に、低い重合温度で重合を継続して高分子量成分を生成することができる。また、最初に分子量制御剤の少ない添加量で（もしくは添加せずに）重合を行って高分子量の成分を生成した後、分子量制御剤を追加して重合を継続して低分子量成分を生成することができる。分子量制御剤としては公知のものを用いることができる。中でも水素を使用することが好ましい。更に、最初に同一条件で低分子量成分を生成する一種目の触媒を用いて所定時間重合を行った後、同一条件で高分子量成分を生成する二種目の触媒を添加して更に重合を継続する方法を用いることができる。また、その逆の重合方法、すなわち、先に高分子量体を製造する触媒で重合し、２段目に同一条件で低分子量体を製造可能な触媒を追加で導入する方法も用いることが出来る。触媒の種類としては、前記(i)に記載のものを用いることができる。
【００５１】
(iii) 製造された重合体に特定の後処理を行う方法としては、溶媒処理法が挙げられる。例えば、広い分子量分布を与える触媒及び重合方法により製造された重合体パウダーを、一種類の溶媒または二種類以上の溶媒の混合物を用いて加熱下で洗浄することにより、一定分子量以下の成分を選択的に除去し、分子量分布曲線の低分子量側の裾をシャープにする方法が挙げられる。
【００５２】
使用可能な溶媒の例としてはトルエン、キシレン、テトラヒドロナフタレン、デカヒドロナフタレン、ジクロルベンゼン、トリクロルベンゼン、テトラクロルエチレン、メチルカルビトール、エチルセロソルブ、ブチルセロソルブ等が挙げられる。低分子量物を選択的に除去するためには前記した中でも溶解力の異なる溶媒を組み合わせて混合溶媒として用いるのが好ましく、混合比は用いる溶媒の溶解力に応じて適宜選択すれば良い。
【００５３】
洗浄の方法としては、重合体パウダーを１〜１００倍量の溶媒または混合溶媒中に投入し、（混合）溶媒の沸点以下の温度で撹拌後濾別して溶媒に溶解した成分を除去後、室温でアセトン、メタノール等の低沸点溶媒に投入して洗浄、濾過してから乾燥する方法が例示できる。中でも特に好適な方法として、重合パウダーを体積比で２〜５倍量のオルソジクロルベンゼン／メチルカルビトール＝３０〜５０／７０〜５０（体積比）混合溶媒を用いて１００〜１６０℃で洗浄、濾過する操作を１〜５回行った後に体積比２〜５倍量のアセトンに投入、濾過してから室温〜１００℃の温度で、常圧または減圧下５〜２０時間乾燥する方法が挙げられる。
【００５４】
前記した方法の中でも、特に(i)の方法、(ii)の方法、または、(i)と(ii)を組み合わせる方法が工業的には好適である。
【００５５】
本発明の結晶性プロピレン重合体には、必要に応じて本発明の目的を損なわない範囲で添加剤や樹脂を処方することが可能である。必要に応じて処方することが可能である添加剤としては、フェノール系酸化防止剤および／または、リン系酸化防止剤、硫黄系酸化防止剤、中和剤、耐候剤、紫外線吸収剤、その他添加剤として造核剤、帯電防止剤、滑剤、難燃剤、着色剤等から選ばれる少なくとも１種類以上の添加剤が挙げられる。必要に応じて処方することが可能である樹脂としては、本発明で用いられるプロピレン系重合体以外のポリプロピレン、ポリエチレン、ポリブテン、各種エラストマー等である。
【実施例】
【００５６】
以下に実施例を用いて本発明を具体的に説明するが、本発明はこれらの実施例によって限定されるものではない。なお、実施例中の各項目の測定値は、以下の方法で測定した。
【００５７】
（１）メルトフローレイト（ＭＦＲ、単位：ｇ／１０分）
ＪＩＳ−Ｋ６７５８「ポリプロピレン試験方法」のメルトフローレイト（温度２３０℃、荷重２１．１８Ｎ）に従って測定した。
（２）分子量
積算分子量分布曲線において積算重量分率が１重量％となる分子量（Ｍ１）、１０重量％となる分子量（Ｍ１０）、９０重量％となる分子量（Ｍ９０）及び９９重量％となる分子量（Ｍ９９）は、  前記したゲルパーミエーションクロマトグラフ（ＧＰＣ）を用いる方法により求めた。
（３）ピーク強度の割合（ＩＰＦ、単位％）
オルソジクロルベンゼンとメチルカルビトールの５６：４４（体積比）混合溶媒を用いて１６０℃で分別した場合に溶出せず、オルソジクロルベンゼンを用いて１６０℃で分別した際に溶出する成分の13Ｃ−ＮＭＲスペクトルにおいて、全てのメチル基に由来するピーク強度の総和に対するアイソタクチックに頭尾結合したプロピレン５連鎖中の中心プロピレン単位のメチル基に由来するピーク強度の割合であるＩＰＦは前記したカラム分別と引き続いての13Ｃ−ＮＭＲ測定により求めた。
（４）曲げ弾性率（単位：ＭＰａ）
ＪＩＳ−Ｋ７２０３に準拠して２３℃で測定した。なお、  成形品の寸法は９０×１０×４ｍｍとした。
（５）荷重たわみ温度（単位：℃）
ＪＩＳ−Ｋ７１９１に準拠して、０．４５ＭＰａの条件で測定した。ただし、測定前の試験片状態調整として、成形後、１００℃で３０分間アニールし、室温まで冷却する操作を行った。
【００５８】
［チタン含有固体触媒成分（１）の製造］  略称：ＺＮ（１）
充分に窒素置換したフラスコに、脱水及び脱酸素したｎ−ヘプタン２００ｍｌを導入し、次いでＭｇＣｌ2を０．４モル、Ｔｉ（Ｏ−ｎ−Ｃ4Ｈ9）4を０．８モル導入し、９５℃で２時間反応させた。反応終了後、４０℃に温度を下げ、次いでメチルヒドロポリシロキサン（２０センチストークスのもの）を４８ｍｌ導入し、３時間反応させた。生成した固体成分をｎ−ヘプタンで洗浄した。
【００５９】
次いで、充分に窒素置換したフラスコに、上記と同様に精製したｎ−ヘプタンを５０ｍｌ導入し、上記で合成した固体成分をＭｇ原子換算で０．０６モル導入した。次いでｎ−ヘプタン２５ｍｌにＳｉＣｌ4０．１モルを混合して３０℃、３０分間でフラスコへ導入し、７０℃で３時間反応させた。反応終了後、ｎ−ヘプタンで洗浄した。次いでｎ−ヘプタン２５ｍｌにフタル酸クロライド０．００６モルを混合して、７０℃、３０分間でフラスコへ導入し、９０℃で１時間反応させた。反応終了後、ｎ−ヘプタンで洗浄した。次いで、ＴｉＣｌ4  ２．５モルを導入して９０℃で３時間反応させた。反応終了後、ｎ−ヘプタンで充分に洗浄して、更に、ＴｉＣｌ4２．５モルを導入して９０℃で３時間反応させた。反応終了後、ｎ−ヘプタンで充分に洗浄した。このもののチタン含量は２．６重量％であった。
【００６０】
さらに、充分に窒素置換したフラスコに、上記と同様に精製したｎ−ヘプタンを５０ｍｌ導入し、上記で合成した固体成分を５ｍｇ導入し、ビニルトリメチルシラン１．０ｍｌ、（ｃ−Ｃ6Ｈ11）Ｓｉ（ＣＨ3）（ＯＣＨ3）2  １．４ｍｌ、Ａｌ（Ｃ2Ｈ5）3  １．７ｍｇを３０℃で２時間接触させた。接触終了後、ｎ−ヘプタンで充分に洗浄し、塩化マグネシウムを主体とするＺＮ（１）を得た。このもののチタン含量は、２．７重量％であった。
【００６１】
［チタン含有固体触媒成分（２）の製造］  略称：ＺＮ（２）
充分に窒素置換したフラスコに、脱水及び脱酸素したｎ−ヘプタン２００ｍｌを導入し、次いでＭｇＣｌ2を０．４モル、Ｔｉ（Ｏ−ｎ−Ｃ4Ｈ9）4を０．８モル導入し、９５℃で２時間反応させた。反応終了後、４０℃に温度を下げ、次いでメチルヒドロポリシロキサン（２０センチストークスのもの）を４８ｍｌ導入し、３時間反応させた。生成した固体成分をｎ−ヘプタンで洗浄した。
【００６２】
次いで、充分に窒素置換したフラスコに、上記と同様に精製したｎ−ヘプタンを５０ｍｌ導入し、上記で合成した固体成分をＭｇ原子換算で０．０６モル導入した。次いでｎ−ヘプタン２５ｍｌにＳｉＣｌ4０．１モルを混合して３０℃、３０分間でフラスコへ導入し、７０℃で３時間反応させた。反応終了後、ｎ−ヘプタンで洗浄した。次いでｎ−ヘプタン２５ｍｌにフタル酸クロライド０．００６モルを混合して、７０℃、３０分間でフラスコへ導入し、９０℃で１時間反応させた。反応終了後、ｎ−ヘプタンで洗浄した。次いで、ＷＣｌ6  1ｍｇを導入して９０℃で３時間反応させた。反応終了後、ｎ−ヘプタンで充分に洗浄して、更に、ＳｉＣｌ4１．５モルを導入して９０℃で３時間反応させた。反応終了後、ｎ−ヘプタンで充分に洗浄した。このもののチタン含量は０．９重量％であった。
【００６３】
さらに、充分に窒素置換したフラスコに、上記と同様に精製したｎ−ヘプタンを５０ｍｌ導入し、上記で合成した固体成分を５ｍｇ導入し、（ｃ−Ｃ5Ｈ9）2Ｓｉ（ＯＣＨ3）2  １．２ｍｌ、Ａｌ（Ｃ2Ｈ5）3  １．７ｍｇを３０℃で２時間接触させた。接触終了後、ｎ−ヘプタンで充分に洗浄し、塩化マグネシウムを主体とするＺＮ（２）を得た。このもののチタン含量は、０．８重量％であった。
【００６４】
［チタン含有固体触媒成分（３）の製造］  略称：ＺＮ（３）
充分に窒素置換したフラスコに、脱水及び脱酸素したｎ−ヘプタン２００ｍｌを導入し、次いでＭｇＣｌ2を０．４モル、Ｔｉ（Ｏ−ｎ−Ｃ4Ｈ9）4を０．８モル導入し、９５℃で２時間反応させた。反応終了後、４０℃に温度を下げ、次いでメチルヒドロポリシロキサン（２０センチストークスのもの）を４８ｍｌ導入し、３時間反応させた。生成した固体成分をｎ−ヘプタンで洗浄した。
【００６５】
次いで、充分に窒素置換したフラスコに、上記と同様に精製したｎ−ヘプタンを５０ｍｌ導入し、上記で合成した固体成分をＭｇ原子換算で０．０６モル導入した。次いでｎ−ヘプタン２５ｍｌにＳｉＣｌ4０．２モルを混合して３０℃、３０分間でフラスコへ導入し、９０℃で４時間反応させた。反応終了後、ｎ−ヘプタンで洗浄して固体成分を得た。このもののチタン含量は３．５重量％であった。
【００６６】
次いで、充分に窒素置換したフラスコに、上記と同様に精製したｎ−ヘプタンを５０ｍｌ導入し、上記で合成した固体成分を５ｍｇ導入し、ＳｉＣｌ4０．２モル、（ｔ−Ｃ4Ｈ9）Ｓｉ（ＣＨ3）（ＯＣＨ3）2２．８ｍｌ、Ａｌ（Ｃ2Ｈ5）3９．０ｍｇを３０℃で２時間接触させた。接触終了後、ｎ−ヘプタンで充分に洗浄し、塩化マグネシウムを主体とするＺＮ（３）を得た。このもののチタン含量は、３．０重量％であった。
【００６７】
[ジメチルシリレンビス（２−メチル−４−フェニル−ヘキサヒドロアズレニル）ジルコニウムジクロリドの合成]    略称：ｍｅｔ（１）
ＥＰ６９７４１８Ｂの実施例１２の記載の方法で、錯体を製造した。
【００６８】
２−メチルアズレン２．２２ｇをヘキサン３０ｍｌに溶解し、フェニルリチウムのシクロヘキサン−ジエチルエーテル溶液１５．６ｍｌ（１．０等量）を０℃で少しずつ加えた。この溶液を室温で１時間攪拌した後、−７８℃に冷却してテトラヒドロフラン３０ｍｌを加えた。この溶液にジメチルジクロロシラン０．９５ｍｌを加え、室温まで戻し、更に、５０℃で１．５時間加熱した。その後、塩化アンモニウム水溶液を加えて分液した後、有機相を硫酸マグネシウムで乾燥し、減圧下溶媒を留去した。得られた粗生成物をシリカゲルカラムクロマトグラフィー（ヘキサン−ジクロロメタン ５：１）で精製し、ジメチルビス｛１,１´−（２−メチル−４−フェニル−１,４−ジヒドロアズレニル）｝シラン１．４８ｇを得た。
【００６９】
上記で得られたジメチルビス｛１,１´−（２−メチル−４−フェニル−１,４−ジヒドロアズレニル）｝シラン０．７６８ｇをジエチルエーテル３０ｍｌに溶解し、これに−７８℃でｎ−ブチルリチウムのヘキサン溶液１．９８ｍｌ（１．６４ｍｏｌ／Ｌ）を滴下し、徐々に室温まで戻しながら１２時間攪拌した。減圧下に溶媒を留去した後、得られた固体をヘキサンで洗浄し減圧乾固した。これにトルエン・ジエチルエーテルの混合溶媒（４０：１）２０ｍｌを加え、−６０℃で四塩化ジルコニウム３２５ｍｇを加え、徐々に室温まで戻しながら１５時間攪拌した。得られた溶液を減圧下に濃縮し、ヘキサンを加えて再沈殿し、ジメチルシリレンビス｛１,１´−（２−メチル−４−フェニル−４−Ｈ−アズレニル）｝ジルコニウムジクロリドのラセミ・メソ混合物（下記のスペクトルデータを示すラセミ・メソ混合物）１５０ｍｇを得た。
【００７０】
上記で合成した、ジメチルシリレンビス｛１，１’−（２−メチル−４−フェニル−４Ｈ−アズレニル）｝ジルコニウムジクロリド（７０ｍｇ）をジクロロメタン（１０ｍｌ）に溶かし、０．１Ｌオートクレーブに導入し、さらに酸化白金（１０ｍｇ）のジクロロメタン（１０ｍｌ）懸濁液を加えた。この混合物を水素下（４０ｋＧ／ｃｍ2）５時間攪拌した。得られたスラリーにジクロロメタン（３０ｍｌ）を加え、静置し上澄みを除いた。残りの不溶分にはさらにジクロロメタン（５０ｍｌ）を加え、攪拌後、静置して同様にうわずみを除いた。得られた溶液を減圧下乾固し、エーテル（１０ｍｌ×２）で洗浄し、再び減圧下乾固するとするとジメチルシリレンビス｛１，１’−（２−メチル−４−フェニル−ヘキサヒドロアズレニル］｝ジルコニウムジクロリドのラセミ体（２０ｍｇ）が得られた。
【００７１】
[ジメチルシリレンビス（２−メチルー４−フェニルインデニル）ジルコニウムジクロリドの合成]    略称：ｍｅｔ（２）
特開平８−２０８７３３号の実施例２に従い、下記の記載の方法で合成した。
【００７２】
窒素置換した反応容器に水素化ナトリウム８．９ｇ（２２３mmol）を秤量し、トルエン５０ｍｌで懸濁させた。反応容器を冷却しながらメチルマロン酸ジエチル（１）３８．３ｍｌ（２２３mmol）のトルエン溶液２５ｍｌをゆっくり（１時間）滴下した。室温で３時間撹拌した後、２‐（ブロモメチル）ビフェニル（２）５０ｇ（２０２mmol）のトルエン溶液２５ｍｌを滴下した。そのときの反応熱で反応はほとんど進行した。氷水にあけて反応停止後、トルエンで抽出し、硫酸マグネシウムで乾燥、減圧下で溶媒を除去して粗生成物（３）を得た。
【００７３】
次いで、ジエステル（３）（２０２mmol相当）に塩化リチウム１７．１５ｇ（４０５mmol）、水３．６ｍｌ（２０２mmol）を加え、ジメチルスルホキシド３００ｍｌ中で１６０〜１７０℃に加熱した。１７時間後減圧下で溶媒を除去し、水、トルエンで分液し、有機層を水で洗浄し、硫酸マグネシウムで乾燥、減圧下で溶媒を除去して粗生成物（４）を得た。
【００７４】
モノエステル（４）（２０２mmol相当）と水酸化カリウム１７．９ｇ（３０４mmol）をエタノール２００ｍｌに溶解させた。６時間還流した後、塩酸、ヘキサン、エーテルで分液をした。有機層を硫酸マグネシウムで乾燥し、減圧下で溶媒を除去して粗生成物（５）を得る。４６．９１ｇ（３steps ９７％）。
【００７５】
カルボン酸（５）４６ｇ（１９１mmol）にポリリン酸１８４ｇを加え、ｏ‐ジクロロベンゼン２３０ｍｌに溶解した。メカニカルスターラーで１４０℃４時間撹拌し、水３００ｍｌで反応を停止した。ヘキサン３００ｍｌを加え、セライト濾過後、エーテルで抽出し、水で洗浄、硫酸マグネシウムで乾燥し、減圧下溶媒除去して粗生成物（５員環（７）：７員環（６）＝３：１）を得た。これをシリカゲルカラムクロマトグラフィー（溶媒ヘキサン−酢酸エチル０．２０％）で精製した。５員環（７）のみの部分７．６２８７ｇ（１８％）。
【００７６】
インダノン（７）７．６ｇ（３４mmol）をメタノール７５ｍｌ、ＴＨＦ１５０ｍｌに溶解し、水素化ホウ素ナトリウム２．０ｇ（５２mmol）を加えた。室温で一晩撹拌し、氷水にあけて反応停止後、希塩酸エーテルで分液し、飽和塩化ナトリウム水溶液で洗浄、硫酸マグネシウムで乾燥し、減圧下で溶媒を除去して粗生成物（８）を２種類の立体異性体の混合物として得た。
【００７７】
インダノール（８）（３４mmol相当）をトルエン１００ｍｌに溶解させ、ｐ‐トルエンスルホン酸０．６５ｇ（３．４mmol）を加え、６０℃で２０分撹拌した。飽和重曹水溶液で反応停止後、トルエンで抽出し、飽和塩化ナトリウム水溶液で洗浄、硫酸マグネシウムで乾燥し、減圧下で溶媒を除去して粗生成物（９）を得た。シリカゲルカラムクロマトグラフィー（溶媒ヘキサン−酢酸エチル０−２％）で精製した。４．８４ｇ（２steps ６８％）。
【００７８】
アルゴン置換した反応容器にインデン（９）０．９３ｇ（４．５mmol）を秤量し、乾燥したトルエン１２．４ｍｌ、ＴＨＦ ０．６ｍｌに溶解させた。室温でｎ‐ブチルリチウムヘキサン溶液２．７ｍｌ（１．６５Ｍ ４．５mmol）を加え、８０℃で１時間撹拌した。次に０℃で冷却し、ジクロロジメチルシラン０．２６ｍｌ（２．２５mmol）を加え、さらに８０℃で１時間撹拌した。水６ｍｌで反応停止後、エーテルで抽出、硫酸マグネシウムで乾燥し、減圧下で溶媒を除去して粗生成物（１０）を得た。これをシリカゲルカラムクロマトグラフィー（溶媒ヘキサン−塩化メチレン１５％）で精製して、２種類の立体異性体の混合物を得た。０．８８７３ｇ（８４％）。
【００７９】
ビス（２‐メチル‐４‐フェニルインデニル）ジメチルシラン（１０）を１．５０ｍｇ（３．２ｍＭ）を２５ｍｌトルエンに希釈し、ヘキサン希釈（１．７Ｍ）のｎ‐ブチルリチウムを３．９０ｍｌを加え、加熱還流を３時間行なった。次いで反応系を−４０℃に冷却し、四塩化ジルコニウムを０．７８ｍｇ添加した後、４時間かけて室温まで昇温した。昇温後、室温下で一晩反応させた。反応終了後、フィルター濾過により上澄みを抜き出し、乾固することによって、４５０ｍｇの粗結晶を得た。固体をトルエン２０ｍｌで３回洗浄した後、塩化メチレン２０ｍｌに可溶化し、再結晶させた結果、０．２５ｍｇのオレンジ色結晶を得た。得られた化合物が1Ｈ−ＮＭＲによりラセミ体である事を確認した。
【００８０】
[メタロセン含有固体触媒成分（３）の製造]    略称：ｍｅｔ（３）
特開２００２−２８４８０８号の実施例１に記載された方法でメタロセン含有固体触媒成分の調製を行った。触媒１ｇ当たりポリプロピレンを２．０ｇ含む予備重合触媒が得られた。詳細を下記に示す。
【００８１】
２−メチルアズレン２．２２ｇをヘキサン３０ｍｌに溶解し、フェニルリチウムのシクロヘキサン−ジエチルエーテル溶液１５．６ｍｌ（１．０等量）を０℃で少しずつ加えた。この溶液を室温で１時間攪拌した後、−７８℃に冷却してテトラヒドロフラン３０ｍｌを加えた。この溶液にジメチルジクロロシラン０．９５ｍｌを加え、室温まで戻し、更に、５０℃で１．５時間加熱した。その後、塩化アンモニウム水溶液を加えて分液した後、有機相を硫酸マグネシウムで乾燥し、減圧下溶媒を留去した。得られた粗生成物をシリカゲルカラムクロマトグラフィー（ヘキサン−ジクロロメタン ５：１）で精製し、ジメチルビス｛１,１´−（２−メチル−４−フェニル−１,４−ジヒドロアズレニル）｝シラン１．４８ｇを得た。
【００８２】
上記で得られたジメチルビス｛１,１´−（２−メチル−４−フェニル−１,４−ジヒドロアズレニル）｝シラン７６８ｍｇをジエチルエーテル１５ｍｌに溶解し、これに−７８℃でｎ−ブチルリチウムのヘキサン溶液１．９８ｍｌ（１．６４ｍｏｌ／Ｌ）を滴下し、徐々に室温まで戻しながら１２時間攪拌した。減圧下に溶媒を留去した後、得られた固体をヘキサンで洗浄し減圧乾固した。これにトルエン・ジエチルエーテルの混合溶媒（４０：１）２０ｍｌを加え、−６０℃で四塩化ジルコニウム３２５ｍｇを加え、徐々に室温まで戻しながら１５時間攪拌した。得られた溶液を減圧下に濃縮し、ヘキサンを加えて再沈殿し、ジメチルシリレンビス｛１,１´−（２−メチル−４−フェニル−４−ヒドロアズレニル）｝ジルコニウムジクロリドのラセミ・メソ混合物（下記のスペクトルデータを示すラセミ・メソ混合物）１５０ｍｇを得た。
【００８３】
上記のラセミ・メソ混合物８８７ｍｇをジクロロメタン３０ｍｌに溶解し、１００Ｗ高圧水銀ランプを有するガラス製容器に導入した。そして、溶液を攪拌しながら常圧下に３０分間光照射（３００ｎｍ〜６００ｎｍ）してラセミ体の比率を高めた後、ジクロロメタンを減圧下留去した。得られた黄色固体にトルエン７ｍｌを加えて攪拌した後、静置させて黄色固体を沈殿させ上澄み液を除去した。更に、同様の洗浄操作をトルエン４ｍｌ、２ｍｌ、ヘキサン２ｍｌによって３回行った後、得られた固形物を減圧下乾固し、ジメチルシリレンビス｛１,１´−（２−メチル−４−フェニル−４−ヒドロアズレニル）｝ジルコニウムジクロリドのラセミ体４３７ｍｇを得た。
【００８４】
［珪酸塩の化学処理］
１０リットルの撹拌翼の付いたガラス製セパラブルフラスコに、蒸留水３．７５リットル、続いて濃硫酸（９６％）２．５ｋｇをゆっくりと添加した。５０℃で、さらにモンモリロナイト（水澤化学社製ベンクレイＳＬ；平均粒径＝２５μｍ、粒度分布＝１０μｍ〜６０μｍ）を１ｋｇ分散させ、９０℃に昇温し、６．５時間その温度を維持した。５０℃まで冷却後、このスラリーを減圧ろ過し、ケーキを回収した。このケーキに蒸留水を７リットル加え再スラリー化後、ろ過した。この洗浄操作を、洗浄液（ろ液）のｐＨが、３．５を越えるまで実施した。回収したケーキを窒素雰囲気下１１０℃で終夜乾燥した。乾燥後の重量は７０７ｇであった。
【００８５】
［珪酸塩の乾燥］
先に化学処理した珪酸塩は、キルン乾燥機により乾燥を実施した。仕様、乾燥条件は以下の通りである。
回転筒：円筒状、内径５０ｍｍ、加温帯５５０ｍｍ（電気炉）、かき上げ翼付き回転数：２ｒｐｍ、傾斜角：２０／５２０、珪酸塩の供給速度：２．５ｇ／分、ガス流速：窒素、９６リットル／時間、向流、乾燥温度：２００℃（粉体温度）。
【００８６】
［触媒の調製］
内容積１リットルの攪拌翼のついたガラス製反応器に実施例１で得た乾燥珪酸塩２０ｇを導入し、混合ヘプタン１１６ｍｌ、さらにトリエチルアルミニウムのヘプタン溶液（０．６０Ｍ）８４ｍｌを加え、室温で攪拌した。１時間後、混合ヘプタンにて洗浄し、珪酸塩スラリーを２００ｍｌに調製した。
【００８７】
次に、先に調製した珪酸塩スラリーにトリイソブチルアルミニウムのヘプタン溶液（０．７１Ｍ／Ｌ）０．９６ｍｌを添加し、２５℃で１時間反応させた。平行して、〔（ｒ）−ジクロロ［１，１'−ジメチルシリレンビス｛２−メチル−４−（４−クロロフェニル）−４Ｈ−アズレニル｝］ジルコニウム〕を２１８ｍｇ（０．３ｍｍｏｌ）と混合ヘプタンを８７ｍｌに、トリイソブチルアルミニウムのヘプタン溶液（０．７１Ｍ）を３．３１ｍｌ加えて、室温にて１時間反応させた混合物を、珪酸塩スラリーに加え、１時間攪拌後、混合ヘプタンを追加して５００ｍｌに調製した。
【００８８】
［予備重合／洗浄］
続いて、窒素で十分置換を行った内容積１．０リットルの攪拌式オートクレーブに、先に調製した珪酸塩／メタロセン錯体スラリーを導入した。温度が４０℃に安定したところでプロピレンを１０ｇ／時間の速度で供給し、温度を維持した。４時間後プロピレンの供給を停止し、さらに２時間維持した。予備重合終了後、残モノマーをパージし、撹拌を停止させ約１０分間静置後、上澄みを２４０ｍｌデカントした。続いてトリイソブチルアルミニウム（０．７１Ｍ／Ｌ）のヘプタン溶液０．９５ｍｌ、さらに混合ヘプタンを５６０ｍｌ添加し、４０℃で３０分間撹拌し、１０分間静置した後に、上澄みを５６０ｍｌ除いた。さらにこの操作を３回繰り返した。最後の上澄み液の成分分析を実施したところ有機アルミニウム成分の濃度は、１．２３ミリモル／リットル、Ｚｒ濃度は８．６×１０-6ｇ／Ｌであり仕込量に対する上澄み液中の存在量は０．０１６％であった。
【００８９】
続いて、トリイソブチルアルミニウム（０．７１Ｍ／Ｌ）のヘプタン溶液１７．０ｍｌ添加した後に、４５℃で減圧乾燥を実施した。この操作により触媒１ｇ当たりポリプロピレンが２．０ｇを含む予備重合触媒が得られた。予備重合触媒の流れ性は５φ、嵩比重は０．５７ｇ／ｃｃであり、非常に良好であった。予備重合ポリマーの分子量をＧＰＣにより測定したところ、重量平均分子量が９．７４×１０4、Ｍｗ／Ｍｎは３．７２であった。この予備重合触媒の２０℃ｎ−ヘプタンによって抽出される成分（Ａ）由来の遷移金属量（Ｚｒ抽出量）は、成分（Ｂ）当たり１．２重量ｐｐｍ未満であった。
【００９０】
以上合成した触媒構成を下記に要約した。以下の実施例及び比較例においては、これらの触媒を使用した。
ＺＮ（１）：立体規則性が高いプロピレン重合体を与えるＭｇ担持型チーグラー触媒
ＺＮ（２）：立体規則性が極めて高いプロピレン重合体を与えるＭｇ担持型チーグラー触媒
ＺＮ（３）：立体規則性が中位のプロピレン重合体を与えるＭｇ担持型チーグラー触媒
ｍｅｔ（１）：立体規則性が高く、分子量が中位のプロピレン重合体を与えるメタロセン錯体
ｍｅｔ（２）：立体規則性が高く、分子量が高いプロピレン重合体を与えるメタロセン錯体
ｍｅｔ（３）：立体規則性が高いプロピレン重合体を与えるメタロセン錯体を粘土に担持した触媒
＜実施例１＞
［プロピレンの重合］
撹拌及び温度制御装置を有する内容積３．０リットルのステンレス鋼製オートクレーブを真空下で加熱乾燥し、室温まで冷却してプロピレン置換した後、脱水および脱気したトルエン１．５リットル、Ａｌ（Ｃ2Ｈ5）3を５５０ｍｇ、トリフェニルカルビニウムテトラキスペンタフルオロフェニルボレートを１．７ｍｇ及び水素を１００ｍｌ導入した後、プロピレンで０．７ＭＰａに昇圧しつつ内部温度を７０℃に調整し、メタロセン触媒ｍｅｔ（１）を０．６ｍｇ導入しプロピレンを1時間重合させた。重合後、一旦プロピレンをパージし、重合体を約１０ｇ抜き出し、次いで、チタン含有固体触媒ＺＮ（１）を１０ｍｇを追加導入し、プロピレンを再度導入して、さらに、同一重合条件で１時間重合した。その後にエタノールを１０ｍｌ圧入して重合を終了し、得られたスラリーを濾別してポリマーを回収し乾燥させた。その結果、２８０．５ｇのポリマーが得られた。
【００９１】
［分析］
前記した方法によりＭＦＲ、Ｍ１、Ｍ１０、Ｍ９０、Ｍ９９及びＩＰＦを求めた。以後の実施例及び比較例で得られたパウダーも同様の分析を行った。
【００９２】
［造粒および物性測定］
得られたパウダー状の重合体に配合成分として、ＩＲＧＡＮＯＸ１０１０（チバ・スペシャリティ・ケミカルズ社製）０．１０重量％、ＩＲＧＡＦＯＳ１６８（チバ・スペシャリティ・ケミカルズ社製）０．１０重量％、カルシウムステアレート０．０５重量％を配合し、単軸押出機にて混練・造粒してペレット状の結晶性ポリプロピレンを得た。
【００９３】
得られたペレットを金型温度４０℃、シリンダー温度２２０℃にて加熱した射出成形機（新潟鉄工製ＮＥＤ−１５）に導入し、射出成形により試験片を成形した。得られた射出成形片について、上述した方法で曲げ弾性率及び荷重たわみ温度を測定した。以後の実施例及び比較例で得られたパウダーも同様の処理をおこない、同様に物性測定を行った。
【００９４】
上記の実施例１について、重合条件を表１、重合体収量・触媒効率を表２、重合体物性を表５に示した。
【００９５】
＜実施例２＞
初期に導入する水素量を１５０ｍｌ、トリフェニルカルビニウムテトラキスペンタフルオロフェニルボレートの導入量を０．８ｍｇ、メタロセン触媒ｍｅｔ（１）の導入量を０．３ｍｇ、チタン含有固体触媒ＺＮ（１）の導入量を１２ｍｇにする以外は、すべて実施例１と同様にして重合した。
【００９６】
＜実施例３＞
初期に導入する水素量を１５０ｍｌ、重合温度を７５℃とし、トリフェニルカルビニウムテトラキスペンタフルオロフェニルボレートの導入量を０．６ｍｇ、メタロセン触媒ｍｅｔ（１）の導入量を０．２ｍｇ、チタン含有固体触媒ＺＮ（１）の導入量を１２ｍｇにする以外は、すべて実施例１と同様にして重合した。
【００９７】
＜比較例１＞
撹拌及び温度制御装置を有する内容積３．０リットルのステンレス鋼製オートクレーブを真空下で加熱乾燥し、室温まで冷却してプロピレン置換した後、脱水および脱気したトルエン１．５リットル、Ａｌ（Ｃ2Ｈ5）3を５５０ｍｇ、トリフェニルカルビニウムテトラキスペンタフルオロフェニルボレートを３．４ｍｇ導入し、内部温度を７０℃に合わせつつプロピレンで０．７ＭＰａに昇圧して調整し、次いでメタロセン触媒ｍｅｔ（１）を１．２ｍｇ導入しプロピレンを２時間重合させた。その後にエタノールを１０ｍｌ圧入して重合を終了し、得られたスラリーを濾別してポリマーを回収し乾燥させた。その結果、２４５ｇのポリマーが得られた。結果を表―３，表−４、表−６に示す。
【００９８】
＜比較例２＞
撹拌及び温度制御装置を有する内容積３．０リットルのステンレス鋼製オートクレーブを真空下で加熱乾燥し、室温まで冷却してプロピレン置換した後、脱水および脱気したトルエン１．５リットル、Ａｌ（Ｃ2Ｈ5）3を５５０ｍｇ、及び水素を１００ｍｌ導入した後、プロピレンで０．７ＭＰａに昇圧し、内部温度を７０℃に合わせた後に、チタン含有固体触媒ＺＮ（１）を２０ｍｇを導入し、プロピレンを２時間重合した。その後にエタノールを１０ｍｌ圧入して重合を終了し、得られたスラリーを濾別してポリマーを回収し乾燥させた。その結果、３４０．５ｇのポリマーが得られた。
【００９９】
＜実施例４＞
撹拌及び温度制御装置を有する内容積３．０リットルのステンレス鋼製オートクレーブを真空下で加熱乾燥し、室温まで冷却してプロピレン置換した後、脱水および脱気したトルエン１．５リットル、Ａｌ（Ｃ2Ｈ5）3を５５０ｍｇ、トリフェニルカルビニウムテトラキスペンタフルオロフェニルボレートを１．８ｍｇ及び水素を５０ｍｌ導入し、プロピレンで０．７ＭＰａに昇圧し、内部温度を７０℃に合わせた後に、メタロセン触媒ｍｅｔ（２）を０．６ｍｇ導入しプロピレンを1時間重合させた。重合後、一旦プロピレンをパージし、重合体を約１０ｇ抜き出し、次いで、チタン含有固体触媒ＺＮ（１）を２０ｍｇを追加導入し、さらに、同一重合条件で１時間重合した。その後にエタノールを１０ｍｌ圧入して重合を終了し、得られたスラリーを濾別してポリマーを回収し乾燥させた。その結果、２７２．７ｇのポリマーが得られた。
【０１００】
＜実施例５＞
撹拌及び温度制御装置を有する内容積３．０リットルのステンレス鋼製オートクレーブを真空下で加熱乾燥し、室温まで冷却してプロピレン置換した後、Ａｌ（Ｃ2Ｈ5）3を５５０ｍｇ、（ｃ−Ｃ5Ｈ9）2Ｓｉ（ＯＣＨ3）2を１１４ｍｇ、水素を５０ｍｌ導入し、続いて液体プロピレン１．５リットル（７５０ｇ）を導入し、７０℃に昇温し、その温度を維持した。その後  チタン含有固体触媒ＺＮ（２）を２ｍｇとメタロセン触媒ｍｅｔ（３）を１００ｍｇを同時に導入し、重合を開始した。１時間後、エタノールを１０ｍｌ圧入して重合を終了し、プロピレンをパージポリマーを回収し乾燥させた。その結果、２８０．５ｇのポリマーが得られた。
【０１０１】
＜実施例６＞
水素を使用しないこと、触媒としてチタン含有固体触媒ＺＮ（２）を３ｍｇ、メタロセン触媒ｍｅｔ（３）を５０ｍｇを用いる以外はすべて実施例５と同一方法で重合した。
【０１０２】
＜実施例７＞
撹拌及び温度制御装置を有する内容積３．０リットルのステンレス鋼製オートクレーブを真空下で加熱乾燥し、室温まで冷却してプロピレン置換した後、脱水および脱気したｎ−ヘプタン１．５リットル、Ａｌ（Ｃ2Ｈ5）3を５５０ｍｇ及び水素を２００ｍｌ導入した後、プロピレンで０．７ＭＰａに昇圧しつつ内部温度を７０℃に調整し、チタン含有固体触媒ＺＮ（１）を８ｍｇ導入しプロピレンを２時間重合させた。次いで、一旦ガスパージし、少量ポリマースラリーを抜き出した後に、メタロセン触媒ｍｅｔ（３）を３００ｍｇ、トリイソブチルアルミニウムを３９６ｍｇ追加導入し、プロピレンで０．７ＭＰａに昇圧して、さらに水素を５０ｍｌ再度導入し、０．５時間追加重合した。その後にエタノールを１０ｍｌ圧入して重合を終了し、得られたスラリーを濾別してポリマーを回収し乾燥させた。その結果、３０１．８ｇのポリマーが得られた。
【０１０３】
＜比較例３＞
撹拌及び温度制御装置を有する内容積３．０リットルのステンレス鋼製オートクレーブを真空下で加熱乾燥し、室温まで冷却してプロピレン置換した後、Ａｌ（Ｃ2Ｈ5）3を５５０ｍｇ導入し、続いて液体プロピレン１．５リットルを導入し、７０℃に昇温しその温度を維持した。その後  メタロセン触媒ｍｅｔ（３）を２００ｍｇ導入し、１時間重合した。重合終了後、エタノールを１０ｍｌ圧入して重合を終了し、プロピレンをパージしてポリマーを回収し乾燥させた。その結果、２２３．４ｇのポリマーが得られた。
【０１０４】
＜比較例４＞
チタン含有固体触媒ＺＮ（１）の代わりに、上記で得たチタン含有固体触媒ＺＮ（３）を用いる以外は全て実施例１と同じ条件で重合した。その結果、２８１ｇのポリマーが得られた。
【０１０５】
＜比較例５＞
撹拌及び温度制御装置を有する内容積３．０リットルのステンレス鋼製オートクレーブを真空下で加熱乾燥し、室温まで冷却してプロピレン置換した後、脱水および脱気したｎ−ヘプタン１．５リットル、Ａｌ（Ｃ2Ｈ5）3を５５０ｍｇ及び水素を４００ｍｌ導入した後、プロピレンで０．７ＭＰａに昇圧しつつ内部温度を７０℃に調整し、チタン含有固体触媒ＺＮ（１）を１５ｍｇ導入してプロピレンを２時間重合させた。その後にエタノールを１０ｍｌ圧入して重合を終了し、得られたスラリーを濾別してポリマーを回収し乾燥させた。その結果、２９０．５ｇのポリマーが得られた。
【０１０６】
上記の実施例２〜７について、実施例１と同様に、重合条件を表１、重合体収量・触媒効率を表２、重合体物性を表５に示した。また、比較例１〜５について、重合条件を表３、重合体収量・触媒効率を表４、重合体物性を表６に示した。
【０１０７】
【表１】
2005179520.tif 000002
【０１０８】
【表２】
2005179520.tif 000003
【０１０９】
【表３】
2005179520.tif 000004
【０１１０】
【表４】
2005179520.tif 000005
【０１１１】
【表５】
2005179520.tif 000006
【０１１２】
【表６】
2005179520.tif 000007
【産業上の利用可能性】
【０１１３】
本発明により、剛性、耐熱性に優れるとともにこれらの物性と成形性のバランスに優れた結晶性プロピレン重合体が提供されるので、各種工業用材料や容器、日用品、フィルム、繊維などの種々の用途に一層の拡大が期待される。
【図面の簡単な説明】
【０１１４】
【図１】本発明のプロピレン重合体の分子量分布曲線の一例を示す。
【図２】従来のプロピレン重合体の分子量分布曲線の一例を示す。
【符号の説明】
【０１１５】
１：分子量分布曲線
２：積算分子量分布曲線
Ｍ１  ：積算重量分率が１重量％となる分子量
Ｍ１０：積算重量分率が１０重量％となる分子量
Ｍ９０：積算重量分率が９０重量％となる分子量
Ｍ９９：積算重量分率が９９重量％となる分子量
【図１】
2005179520.tif 000008
【図２】
2005179520.tif 000009